СПОСОБ ПОЛУЧЕНИЯ УРЕТАНОВОГО ОТВЕРЖДАЮЩЕГО ВЕЩЕСТВА ДЛЯ ЭЛЕКТРООСАЖДАЕМОЙ КРАСКИ, СОДЕРЖАЩАЯ ЕЕ КАТИОННАЯ ЭЛЕКТРООСАЖДАЕМАЯ ПОЛИМЕРНАЯ КОМПОЗИЦИЯ ДЛЯ ЭЛЕКТРООСАЖДАЕМОЙ КРАСКИ И ЭЛЕКТРООСАЖДАЕМАЯ КРАСЯЩАЯ КОМПОЗИЦИЯ

1. Способ изготовления уретанового отверждающего вещества для электроосаждаемой краски, включающий стадию взаимодействия полиизоцианата с блокирующим веществом, включающим ароматический двухатомный спирт или алифатический двухатомный спирт, или их смесь.
2. Способ изготовления уретанового отверждающего вещества для электроосаждаемой краски по п. 1, где ароматический двухатомный спирт представляет собой соединение, выбранное из группы, которую составляют бисфенол A, бисфенол F, этоксилированный бисфенол A и бензолдиол.
3. Способ изготовления уретанового отверждающего вещества для электроосаждаемой краски по п. 1, где алифатический двухатомный спирт представляет собой соединение, выбранное из группы, которую составляют этиленгликоль, 1,2-пропиленгликоль, 1,4-пропиленгликоль, 1,5-пентандиол, 1,2-бутандиол и 1,2-гександиол.
4. Способ изготовления уретанового отверждающего вещества для электроосаждаемой краски по п. 1, где полиизоцианат представляет собой соединение, выбранное из группы, которую составляют: алифатический полиизоцианат, выбранный из группы, которую составляют тетраметилендиизоцианат, гексаметилендиизоцианат, дициклогексилметан-4,4’-диизоцианат и изофорондиизоцианат; ароматический полиизоцианат, выбранный из группы, которую составляют 2,4-толуолдиизоцианат, 2,6-толуолдиизоцианат, п-фениленизоцианат, дифенилметан-4,4’-диизоцианат, полиметиленполифенилизоцианат, трифенилметан-4,4’,4”-триизоцианат; и их смеси.
5. Способ изготовления уретанового отверждающего вещества для электроосаждаемой краски по п. 1, где ароматический двухатомный спирт и полиизоцианат реагируют при температуре от 50 до 100°C с эквивалентным соотношением изоцианатных и гидроксильных групп от 1:0,85 до 1,15.
6. Способ изготовления уретанового отверждающего вещества для электроосаждаемой краски по п. 1, где ароматический двухатомный спирт используют в количестве, составляющем 30 мас.% или менее, по отношению к суммарной массе блокирующего вещества.
7. Способ изготовления уретанового отверждающего вещества для электроосаждаемой краски по п. 1, где алифатический двухатомный спирт и полиизоцианат реагируют при температуре от 50 до 100°C с эквивалентным соотношением изоцианатных и гидроксильных групп от 1:2 до 1,15.
8. Способ изготовления уретанового отверждающего вещества для электроосаждаемой краски по п. 1, где алифатический двухатомный спирт используют в количестве, составляющем 70 мас.% или менее, по отношению к суммарной массе блокирующего вещества.
9. Катионная электроосаждаемая полимерная композиция для электроосаждаемой краски, содержащая уретановое отверждающее вещество, изготовленное способом по любому из пп. 1-8; и модифицированный амином полиэпоксидный полимер, изготовленный посредством реакции полиэпоксидного полимера и амина.
10. Катионная электроосаждаемая полимерная композиция для электроосаждаемой краски по п. 9, где модифицированный амином полиэпоксидный полимер получают посредством реакции полиэпоксидного полимера и амина с эквивалентным соотношением полиэпоксидного полимера и амина от 1:0,6 до 1:1,2.
11. Катионная электроосаждаемая полимерная композиция для электроосаждаемой краски по п. 10, где модифицированный амином полиэпоксидный полимер получают посредством реакции полиэпоксидного полимера и амина с эквивалентным соотношением полиэпоксидного полимера и амина от 1:0,7 до 1:1,15.
12. Катионная электроосаждаемая полимерная композиция для электроосаждаемой краски по п. 9, где амин выбирают из группы, которую составляют моноизопропаноламин, 2-амино-1-фенил-1,3-пропандиол, бутаноламин, диэтилентриамин, тетраэтиленпентамин, диаминотолуолэтилендиамин, N-метилэтаноламин и их смеси.
13. Катионная электроосаждаемая полимерная композиция для электроосаждаемой краски по пп. 9, где количество уретанового отверждающего вещества составляет от 900 до 1300 мас. ч., и количество модифицированного амином полиэпоксидного полимера составляет от 1000 до 1500 мас. ч. в катионной электроосаждаемой полимерной композиции для электроосаждаемой краски.
14. Электроосаждаемая красящая композиция, содержащая катионную электроосаждаемую полимерную композицию по п. 9, пигментную пасту и деионизированную воду.